시판 의 활성탄 ( 비 표면 적 : 1900 ㎡/ g , 세공 용적 : 0 . 85 ㎤/ g , 미소 세공 비율 : 4 %, 중세 공 비율 : 95 %, 개수 평균 입경 : 12 ㎛( 레이저 식 에 의해 측정 ) ) 를 두께 0 . 25 ㎜± 0 . 05 ㎜ 의 시트 형상 으로 압연 하 고 , 1 . 7 ㎜ × 1 . 0 ㎜ 로 절단 한 것 을 양극 측 전극 및 음극 측 전극 으로 했 다 . 코바 의 평판 에 전해 니켈 도금 을 실시 한 덮개 에 , 음극 측 전극 을 도전 성 접착제 에 의해 접착 했 다 . 세라믹 의 기재 와 세라믹 의 중간 층 으로 이루어지 는 저 벽부 와 , 세라믹 의 측벽 부를 구비 한 용기 본체 의 개구부 주연 에 , 코바 의 시일 링 을 은 납 에 의해 접합 했 다 . 용기 본체 의 내 저면 에 , 양극 측 전극 을 도전 성 접착제 에 의해 접착 하 고 , 폴리테트라플루오로에틸렌 제 의 미공 성 ( 微 孔性 ) 시트 ( 2 . 25 ㎜ × 1 . 72 ㎜) 를 세 퍼 레이터 로 하 여 , 양극 성 전극 상 에 올렸 다 . 양극 측 전극 상 에 용기 본체 내 에 전해액 2 μ L 를 주입 하 고 , 음극 측 전극 이 세 퍼 레이터 에 맞닿 도록 덮개 를 시일 링 상 에 올렸 다 . 다음 에 , 스폿 용접 에 의해 덮개 와 시일 링 을 부분 적 으로 용접 하 여 비 밀봉 체로 했 다 . 이 때 , 덮개 를 250 ℃, 5 msec 로 가열 했 다 ( 예비 가열 공정 ) .